СПОСОБ ПОЛУЧЕНИЯ ОКСИДА ХРОМА (III)

1. Способ получения оксида хрома (III), включающий стадии:
a) разложения двойной соли хромата щелочного металла-аммония, при температуре от 200° до 650°С, предпочтительно при температуре от 250° до 550°С,
b) промывания продукта разложения, полученного на стадии а), и
c) кальцинирования продукта, полученного на стадии b), при температуре от 700° до 1400°С, предпочтительно при температуре от 800° до 1300°С,
отличающийся тем, что двойная соль хромата щелочного металла-аммония содержит двойную соль хромата натрия-аммония, которая показывает молярное отношение аммония:натрия большее или равное 2.
2. Способ по п.1, отличающийся тем, что двойная соль хромата щелочного металла-аммония содержит гидрат.
3. Способ по п.1, отличающийся тем, что кальцинированный продукт согласно стадии с) промывают.
4. Способ по п.1, отличающийся тем, что кальцинированный продукт подвергают размалыванию.
5. Способ по п.3, отличающийся тем, что кальцинированный и промытый продукт подвергают размалыванию.
6. Способ по п.3, отличающийся тем, что кальцинированный и промытый продукт сушат.
7. Способ по п.6, отличающийся тем, что высушенный продукт подвергают размалыванию.
8. Способ по п.1, отличающийся тем, что перед термическим разложением двойной соли хромата щелочного металла-аммония согласно стадии а) и/или перед кальцинированием согласно стадии с) добавляют один или несколько галоидидов щелочных металлов, или галоидидов аммония, или галоидидов щелочноземельных металлов, предпочтительно фторидов, хлоридов, бромидов или йодидов натрия или калия, или аммония, или гидроксидов щелочных металлов, предпочтительно гидроксид натрия или гидроксид калия, или хромовую кислоту в количестве от 0,01 вес.% до 3,0 вес.%, более предпочтительно от 0,02 вес.% до 1,0 вес.%, в пересчете на использованную двойную соль хромата щелочного металла-аммония.
9. Способ по п.1, отличающийся тем, что при термическом разложении двойной соли хромата щелочного металла-аммония высвобождающийся аммиак собирают в виде газа или водного раствора и снова применяют для получения двойной соли хромата щелочного металла-аммония.
3
10. Способ по одному из пп.1-9, отличающийся тем, что двойную соль хромата щелочного металла-аммония получают путем добавления NH к водному раствору бихромата щелочного металла.
11. Применение оксида хрома (III), полученного по одному или нескольким пп.1-10, в качестве красящего пигмента, шлифовального средства, а также в качестве исходного вещества для получения устойчивых при высокой температуре технических материалов, металлического хрома и хромсодержащих высокоэффективных сплавов.
12. Способ получения двойных солей хромата щелочного металла-аммония формулы
x
4
y
4
M(NH)CrO
или их гидратов, где
М означает Na или К,
x означает число от 0,1 до 0,9, предпочтительно от 0,4 до 0,7,
y означает число от 1,1 до 1,9, предпочтительно от 1,3 до 1,6
3
2
2
7
и сумма x и y означает 2, отличающийся тем, что NH, предпочтительно добавляют при температуре от 55 до 95°С к водному раствору MCrO.